(57)【特許請求の範囲】
【請求項１】
窒化けい素を１０〜６８．５モル％と、少なくとも炭化物および窒化物の形でＴｉ化合物を３０〜８０モル％と、ＡｌをＡｌ２Ｏ３換算で１．５〜１０モル％を有する窒化けい素質焼結体を使用した切削工具であって、
該焼結体の表面部分のほうが内部よりもＴｉＣとＴｉＮとの総含有量に対するＴｉＮの含有比率が多く、該ＴｉＮを硬質粒子として窒化けい素粒子の間に分散して存在させ、かつＣｕのＫα線を用いたＸ線回折において、前記窒化けい素質焼結体表面のＴｉＮの最大ピーク強度がＴｉＣの最大ピーク強度よりも大であることを特徴とする切削工具。
【請求項２】
窒化けい素を１０〜６８．５モル％と、少なくとも炭化物の形でＴｉ化合物を３０〜８０モル％と、ＡｌをＡｌ２Ｏ３換算で１．５〜１０モル％を有する窒化けい素質焼結体用組成物を混合粉砕し、該混合物を所定の形状に成形させ、窒素ガス雰囲気中にて１６００〜１８００℃の加熱保持温度にて４〜８時間加熱保持させた後、前記加熱保持温度より１０〜２００℃だけ高いとともに１７００〜２０００℃の温度範囲の焼成温度にて窒素ガス雰囲気中にて１０〜１８時間の焼成を行う工程を含むことを特徴とする切削工具の製造方法。
【発明の詳細な説明】
【０００１】
【発明の属する技術分野】
本発明は、耐欠損性、耐摩耗性に優れた窒化けい素質焼結体からなる切削工具およびその製造方法に関するものであり、特に鋳鉄の切削に適した切削工具およびその製造方法に関するものである。
【０００２】
【従来の技術】
切削工具として用いられる窒化けい素質焼結体としては、アルミナ焼結体やアルミナにジルコニア、炭化チタン等を添加したアルミナ質焼結体、さらに窒化けい素に各種の焼結助剤を添加した窒化けい素質焼結体等がある。この中で窒化けい素質焼結体はセラミックス中で最も靭性が高く、特に切削工具として多く使用されている。
【０００３】
【発明が解決しようとする課題】
各種切削加工分野において生産性を向上するために、高速加工、高送り加工等の重切削に対する要求が高まっており切削工具の使用条件も年々、高速化、高送り化が進んでいる。このため、切削工具には一層の耐摩耗性、耐欠損性が要求されている。
【０００４】
しかし、上述したような従来の窒化けい素質焼結体からなる切削工具は、鋳鉄を高速、高送り切削する場合、具体的には８００ｍ／ｍｉｎ以上、送り０．７ｍｍ／ｒｅｖ（ｍｍ／ｔｏｏｔｈ）以上の条件で切削した場合に、刃先が非常に高温となるので十分な耐摩耗性、耐欠損性を発揮できなかった。その結果、上記従来の切削工具は、刃先のチッピング、欠損、異常摩耗等を生じ易く、寿命は短いものであった。
【０００５】
従って、本発明は、特に鋳鉄を高速切削するのに高い耐摩耗性と耐欠損性を発揮することのできる窒化けい素質焼結体からなる切削工具およびその製造方法を提供することを目的とするものである。
【０００６】
【課題を解決するための手段】
本研究者等は、前記課題を解決するために鋭意研究を重ねた結果、ＴｉＣとＴｉＮを共に焼結体中に含ませ且つＴｉＮを焼結体の表面に優先的に存在させることにより切削工具が高い耐摩耗性と耐欠損性を発揮するようにできることを見いだした。
【０００７】
また、本発明者等はＴｉＣを含む原料成形体を窒素ガス雰囲気中にて所定焼成温度より低い温度にて加熱保持させた後、所定焼成温度にて１０時間以上の焼成を行うことにより、かかる焼結体を作製できることを見いだし、本発明を完成するに至った。
【０００８】
すなわち、本発明請求項１の発明の切削工具は、窒化けい素を１０〜６８．５モル％と、少なくとも炭化物および窒化物の形でＴｉ化合物を３０〜８０モル％と、ＡｌをＡｌ２Ｏ３換算で１．５〜１０モル％を有する窒化けい素質焼結体を使用した切削工具であって、該焼結体の表面部分のほうが内部よりもＴｉＣとＴｉＮとの総含有量に対するＴｉＮの含有比率が多く、該ＴｉＮを硬質粒子として窒化けい素粒子の間に分散して存在させ、かつＣｕのＫα線を用いたＸ線回折において、前記窒化けい素質焼結体表面のＴｉＮの最大ピーク強度がＴｉＣの最大ピーク強度よりも大であることを特徴とする。
【０００９】
かかる切削工具は、表面部分に残留応力が多く発生し靱性および硬度が高められる。すなわち、熱膨張率の大きなＴｉＮが焼成における昇温、冷却の過程で表面部分に残留応力を発生させ、この残留応力によりこの部分の靱性および硬度が高められる。これに対して、ＴｉＮを焼結体中に均一的に分散含有したもの、或いは、表面部分よりも内部にＴｉＮを優先的に存在せしめたものは、かかる靱性および硬度の向上は得られない。    また、靱性、耐反応性に優れるＴｉＮが表面部分に優先的に存在するので耐摩耗性、耐欠損性共により一層高められる。
【００１０】
さらに、前記焼結体はＴｉＮとともに熱膨張係数が低いＴｉＣを含むことにより高温での耐欠損性が高められる。
【００１１】
すなわち、本発明請求項１の発明によれば、Ｔｉ化合物としてＴｉＣおよびＴｉＮを共存させ且つＴｉＮを焼結体の表面部分に優先的に存在させたことにより、切削工具の耐摩耗性、耐欠損性および耐熱衝撃性が高められる。
【００１２】
また、かかる切削工具の製造方法として、請求項２の発明は、窒化けい素を１０〜６８．５モル％と、少なくとも炭化物の形でＴｉ化合物を３０〜８０モル％と、ＡｌをＡｌ２Ｏ３換算で１．５〜１０モル％を有する窒化けい素質焼結体用組成物を混合粉砕し、該混合物を所定の形状に成形させ、窒素ガス雰囲気中にて１６００〜１８００℃の加熱保持温度にて４〜８時間加熱保持させた後、前記加熱保持温度より１０〜２００℃だけ高いとともに１７００〜２０００℃の温度範囲の焼成温度にて窒素ガス雰囲気中にて１０〜１８時間の焼成を行う工程を含むことを特徴とする。
【００１３】
この製造方法において、所定焼成温度より低い温度の加熱保持までは、成形体の密度が低いので焼成雰囲気中の窒素が成形体表面から内部に向かって浸透して行く。しかしながら、この段階ではＴｉＣと窒素との反応が起こりにくい。
【００１４】
他方、メカニズムは明らかでないが、加熱保持よりも温度を上げた所定焼成温度による焼成では、内部に浸透した窒素がＴｉＣと反応する。
【００１５】
この際、炭化物から窒化物への反応が行われる。その結果、ＴｉＣがＴｉＮに変化し、この所定温度での焼成を１０〜１８時間行うことにより、このＴｉＮ形成が目的の深さまで進行する。
【００１６】
切削工具は焼結体を所定の寸法に合わせるために、必要に応じて表面に研磨加工を施す。したがって、ＴｉＮ形成が浅過ぎる場合には、研磨加工後の焼結体表面にＴｉＮが残存しないこととなる。このため、ＴｉＮ形成を目的の深さまで進行させることは重要なことである。
【００１７】
【発明の実施の形態】
以下、本発明の実施形態を説明する。
【００１８】
本発明の切削工具を構成する窒化けい素質焼結体は、窒化けい素を１０〜６８．５モル％と、少なくとも炭化物および窒化物の形でＴｉ化合物を３０〜８０モル％と、ＡｌをＡｌ2Ｏ3換算で１．５〜１０モル％を有する組成物である。これら組成は、窒化けい素質焼結体として焼結後の組成である。
【００１９】
このうち窒化けい素は、硬質粒子として硬質相を構成する。本発明に用いる窒化けい素粉末としては、還元窒化法、直接窒化法等により製造されたα型、β型のいずれでもよく、ＢＥＴ比表面積が５ｍ2／ｇ以上、不純物酸素量が０．７〜２重量％の粉末が適当である。窒化けい素の含有率が１０モル％未満の場合、焼結性が低下し緻密な焼結体が得られず切削工具としての特性を満足できない。一方、上記含有率が６８．５モル％よりも多いと、切削工具の耐摩耗性、耐欠損性向上の効果が小さい。
【００２０】
本発明において前記ＴｉＣやＴｉＮなどのＴｉ化合物は、硬質粒子として窒化けい素粒子の間に分散され、焼結体の硬度、耐反応性、靱性を向上させる作用がある。さらに、本発明の切削工具は、Ｔｉ化合物として、熱膨張係数が低く耐熱衝撃性に優れるＴｉＣおよび耐摩耗性、耐欠損性、耐反応性が優れるＴｉＮを共存させ且つ、ＴｉＮを焼結体の表面部分に優先的に存在させている。つまり、焼結体の表面部分のほうが内部よりもＴｉＣとＴｉＮとの総含有量に対するＴｉＮの含有比率を多くしている。
【００２１】
上記ＴｉＣ、ＴｉＮを含むＴｉ化合物が３０モル％よりも少ないと切削工具の耐摩耗性、耐欠損性向上の効果が小さく、一方、８０モル％よりも多いと焼結性が低下し緻密な焼結体が得られず切削工具としての特性が満足できない。上記Ｔｉ化合物量の含有量としては特に３５〜７５モル％であるのが望ましい。
【００２２】
また表面部分は、切削工具の靱性向上のために焼結体母材表面から少なくとも７５０μｍ程度あれば、耐摩耗性、耐欠損性向上の効果が顕著に現れた。これに対して、層厚がこの程度の厚みよりも薄い場合には耐摩耗性や耐欠損性向上の効果が顕著でない傾向がある。
本発明の切削工具は、前記焼結体の表面においてＴｉＮ量がＴｉＣ量よりも多いことが望ましい。これらＴｉＮ、ＴｉＣの存在量比は、これを、ＣｕＫα線を用いたＸ線回折測定で得られるピーク強度で比較するのが好適である。具体的には、切削工具を構成する焼結体について、その表面のＴｉＮのＸ線回折ピーク［（１１１）面］中におけるＴｉＮのピーク強度をＩＮ  ：  ＴｉＣのＸ線回折ピークをＩＣ：  とした場合、ＩＮ＞ＩＣであることが好ましい。この場合、焼結体表面のＴｉＮ濃度が高いので、耐摩耗性、耐欠損性が向上する傾向があるためである。他方、ＩＮ＜ＩＣの場合には耐摩耗性、耐欠損性の向上があまり見られない傾向がある。
【００２３】
また、ＴｉＣやＴｉＮの存在は金属顕微鏡による組織観察で行うこともできる。硬質粒子である窒化けい素、ＴｉＣやＴｉＮは上記組織観察において明暗がはっきりと異なるので、それぞれの存在を確認することは容易である。したがって、焼結体表面を深さ方向に研磨し、その露出表面について前記組織観察を行うことで、所望深さでのＴｉＣやＴｉＮの存在を確認することができる。
【００２４】
次に前記ＡｌはＡｌ2Ｏ3の形で焼結助剤として添加される。焼結助剤は焼結体のボイドを減らし、粒径を小さくする作用がある。Ａｌが酸化物換算で１．５モル％よりも少ないと焼結性が低く、Ｔｉ化合物を添加した場合に窒化けい素質焼結体の緻密体が得られない。一方、１０モル％よりも多いと焼結体の耐熱衝撃性と耐反応性が劣化し切削工具としての性能が劣るためである。
【００２５】
本発明の切削工具は焼結助剤としてＡｌとともに第３ａ族元素（ＲＥ）の酸化物を添加しても良い。本発明において用いられる周期律表第３ａ族元素としては、Ｙ、Ｓｃ、Ｙｂ、Ｅｒ、Ｄｙ、Ｈｏ、Ｌｕなどが挙げられ、これらの中でも、特に切削工具として使用する場合はＥｒ、Ｙｂ、Ｌｕが良い。
【００２６】
この周期律表第３ａ族元素を含有させる場合、前記窒化けい素に対し酸化物換算で１０モル％より多いと、焼結体の硬度が低下し切削工具としての耐摩耗性が劣化する。窒化けい素に対し周期律表第３ａ族元素が酸化物換算で1モル％より少ないと緻密体が得られず切削工具の耐欠損性が低下する。
【００２７】
これらＡｌ2Ｏ3や第３ａ族元素（ＲＥ）の酸化物などの焼結助剤は、焼結体の粒界相に含まれる。粒界相は、非晶質である場合もあるが、望ましくは結晶化しているのが良い。結晶相としては、アパタイト、ＹＡＭ、ヴォラストナイト、ダイシリケート、モノシリケートのうちの少なくとも１種を主体とするものであることが望ましい。
【００２８】
次に、かかる切削工具の製造方法を説明する。
【００２９】
まず、窒化けい素粉末に対して、添加成分として周期律表第３ａ族元素（ＲＥ）酸化物の粉末と、Ａｌ2Ｏ3粉末を添加し、ボールミルなどで混合する。
【００３０】
上記のようにして混合された混合物を、所望の成形手段、例えば、金型プレス，冷間静水圧プレス、押出し成形、鋳込成形、射出成形等により任意の形状に成形する。
【００３１】
次いで、この成型体を焼成炉内に投入し、窒素ガス雰囲気中にて１６００〜１８００℃の加熱保持温度にて４〜８時間加熱保持させた後、窒素ガス雰囲気中で前記加熱保持温度より１０〜２００℃だけ高いとともに１７００〜２０００℃の温度範囲の焼成温度にて１０〜１８時間の焼成を行うことにより、焼結体の表面部分においてＴｉＣをＴｉＮに優先的に変化させる。
【００３２】
このような本発明の製造方法において、焼成温度は、出発する組成や成型品の大きさによっても相違するが１７００〜２０００℃であり、且つ上記加熱保持温度は１６００〜１８００℃であることが重要である。特に、焼成温度は１７７０℃〜１７８０℃、加熱保持温度は１６５０〜１７６０℃の範囲であることが好ましい。
【００３３】
上記加熱保持温度が１６００℃未満の場合、反応生成物としてのＴｉＮの生成し難くなる傾向がある。他方、上記加熱保持温度が１８００℃を超えると焼結体の緻密化が早く進み、その結果、ＴｉＮが生成し難くなる傾向がある。
【００３４】
また、前記焼成温度が１７００℃未満の場合もＴｉＮの生成量が少なくなる傾向があり、他方、２０００℃を超えると結晶の異常粒成長が生じたり、窒化けい素が分解し表面が荒れる等の問題が生じる恐れがある。
【００３５】
また上記加熱保持と焼成との温度差は、１０℃〜２００℃の温度差範囲が重要である。この温度差が１０°未満の場合、ＴｉＮが生成し難くなる傾向がある。また、温度差が２００℃を超える場合も、ＴｉＮが生成し難くなる傾向がある。
【００３６】
加熱保持と焼成の時間は、加熱保持が４時間〜８時間、焼成が１０時間〜１８時間行うことが重要である。加熱保持時間が４時間未満の場合、ＴｉＮが生成し難くなる傾向がある。一方、加熱保持時間が８時間を超えると、耐摩耗性、耐欠損性向上の効果が小さくなる傾向がある。また、前記焼成時間が１０時間未満の場合、緻密化し難く、ＴｉＮが生成し難くなる傾向がある。一方、焼成時間が１８時間を超えると耐摩耗性、耐欠損性向上の効果が小さくなる傾向がある。
【００３７】
焼成の方法としては、窒化けい素が分解しないようにすればよく、窒素ガスを含有した非酸化性雰囲気で常圧焼成、窒素ガス２気圧以上の窒素ガス加圧焼成、ホットプレス焼成法などが用いられる。また、これら加熱保持および焼成後に１０００気圧以上の圧力下で熱間静水圧焼成することによりさらに緻密化させることができる。特に、２気圧以上の窒素ガスを含有した非酸化性雰囲気で焼成することが望ましい。
【００３８】
焼成後、焼結体を切削工具の所定の寸法に合わせるために、必要に応じて表面に数百μｍ程度の厚みを除去する研磨加工を施す。
【００３９】
また本発明の切削工具は、前記焼結体の表面に周期律表４ａ、５ａ、６ａ族の炭化物、窒化物、炭酸窒化物及びＡｌ2Ｏ3から選ばれる少なくとも一種以上から硬質層を被覆したものであっても良い。
【００４０】
これら周期律表４ａ、５ａ、６ａ族の炭化物、窒化物、炭酸窒化物及びＡｌ2Ｏ3は高硬度であり且つ、被削材との耐反応性に優れるので、耐摩耗性を向上させる事ができる。この表面被覆層の形成にはＣＶＤ法およびＰＶＤ法を用いるのが望ましい。
【００４１】
なお、前記硬質層を形成した切削工具の場合、前記Ｘ線回折におけるＴｉＮ，ＴｉＣ最大ピーク強度の測定は厳密に焼結体表面で行うことは困難である。これは、硬質層を除去する際に、注意深く作業しても、焼結体表面を数〜十数μｍ程度、除去してしまうことが普通であるためである。したがって、硬質層を設けた場合の前記Ｘ線回折の測定は、元々の焼結体の表面を数〜十数μｍ程度除去してしまっても、除去後の表面で行えば良い。
【００４２】
【実施例】
原料粉末としてα型の窒化けい素粉末（ＢＥＴ比表面積１０ｍ2／ｇ、不純物酸素量１．０重量％）と焼結助剤として表１に示した周期律表第３ａ族元素酸化物、Ａｌ2Ｏ3、Ｔｉ化合物用いて調合した。これに成形用のバインダーを加えて窒化けい素ボールを用いて混合し、２ｔｏｎ／ｃｍ2 の圧力でＣＮＧＮ１６０４１２及びＳＮＧＮ１２０４０８の工具形状にプレス成形を行った。さらに３ｔｏｎ／ｃｍ2 の圧力で冷間静水圧成形を行い成形体を得た。
【００４３】
この成形体を焼成炉に投入し、表１の温度、時間で窒素ガス圧力５気圧下での前記加熱保持と窒素ガス圧力１０気圧下での所定温度による焼成を行い表１に示す試料Ｎｏ．１〜２３の焼結体を得た。
【００４４】
【表１】
0004798821.tif 000002
【００４５】
続いて、これら焼結体の表面約２５０μｍに研磨処理を行って切削工具としての最終工具形状を得た。
【００４６】
得られた切削工具に対して、ＩＣＰ発光分光分析を行い、Ｓｉ、周期律表第３ａ族元素（ＲＥ）、Ａｌ、Ｔｉの量を求め、ＳｉはＳｉ3Ｎ4 として、ＲＥはＲＥ2Ｏ3 として、ＡｌはＡｌ2Ｏ3 として、ＴｉはＴｉの炭化物、窒化物、炭窒化物として換算し組成比を求めた。Ｘ線回折ピークはＣｕＫα線を用いて測定した。
【００４７】
また、前記切削工具に対して、金属顕微鏡で表面の組織観察を行い、さらに７５０μｍの研磨加工を行い、金属顕微鏡で組織観察を行った。
【００４８】
図１は、表１に示す本発明実施例品の試料Ｎｏ．１と比較例品の試料Ｎｏ．１８の焼結体表面（２５０μｍ研磨除去後）における前記Ｘ線回折ピークのグラフである。同図に示したように、両試料ともにα型の窒化けい素がβ型の窒化けい素に変わっていた。
【００４９】
また、本発明実施例品の試料Ｎｏ．１は、ＴｉＮの最大ピーク強度がＴｉＣの最大ピーク強度よりも３倍以上も大きい。したがって、表面部分ではＴｉＮ濃度がＴｉＣ濃度よりも数倍高い。他の本発明実施例品（試料Ｎｏ．２〜９）もすべて同様な結果であった。
【００５０】
さらに、前記金属顕微鏡による組織観察によれば、本発明実施例品（試料Ｎｏ．１〜９）は、切削工具表面および表面から７５０μｍの深の両方でＴｉＮの存在を確認できた。なお、ＴｉＮ粒子の存在率は表面の方が明らかに多かった。
【００５１】
これに対して、比較例の試料Ｎｏ．１８は、ＴｉＣのピークはあるが、ＴｉＮのピークは明確に判別できない。ＴｉＮのピークは、図中点線〇印Ａの部分にごく小さいピークが存在する可能性があるに過ぎない。このような焼結体はＴｉＮが表面に優先的に存在しているとは言えない。他の比較例のうち、Ｎｏ．１７、１９〜２１も同様な結果であった。
【００５２】
さらに、これら比較例の試料Ｎｏ．１７〜２１は、前記金属顕微鏡による組織観察において、表面でもＴｉＮがほとんど確認できなかった。他方、７５０μｍ深さでは、ＴｉＣ粒子の存在が全く確認できなかった。
【００５３】
また試料Ｎｏ．２２の比較例はＴｉ化合物としてＴｉＮのみを添加し、焼結体全体にＴｉＮをほぼ均一分散状態で含有したもの、試料Ｎｏ．２３の比較例はＴｉ化合物としてＴｉＣＮのみを添加し、焼結体全体にＴｉＮとＴｉＣをほぼ均一分散状態で含有したものであった。すなわち、これら２つの比較例は、焼結体全体にＴｉＮをほぼ均一分散状態で含有したものである。
【００５４】
表１に示す試料Ｎｏ．１〜２３について、ＣＮＧＮ１６０４１２工具形状のものを用い、耐摩耗性を評価するための切削試験▲１▼として、下記の切削条件にてねずみ鋳鉄材を乾式旋削加工し、２０分間切削後の摩耗幅を測定した。その結果を前記表１に併せて示した。
被削材      ＦＣ２５０
切削速度    ８００ｍ／ｍｉｎ
送り        ０．７ｍｍ／ｒｅｖ
切り込み  ３．０ｍｍ
また、耐欠損性を評価するための切削試験▲２▼として、ＳＮＧＮ１２０４０８の形状の試料を用いて、下記条件の正面フライス加工により球状黒鉛鋳鉄材を加工するテストを行なった。
被削材        ＦＣＤ４５０（１２５×３００ｍｍの立方体形状）
切削速度      ８００ｍ／ｍｉｎ
送り          ０．７ｍｍ／刃
切り込み      ３．０ｍｍ
この試験における欠損までの切削時間についても前述した表1に示した。
【００５５】
表１に示されるように、本発明実施例品の試料Ｎｏ．１〜９は、何れも、切削テストにおいて一般的に良好な耐摩耗性を有すると判断される摩耗幅０.２０ｍｍ未満であり、かつ２０分でも欠損を生じなかった。このように本発明実施例品が良好な耐摩耗性と耐欠損性を示したのは、次のような理由によるものと考えられる。
【００５６】
本発明実施例品は、熱膨張率の大きなＴｉＮが焼成における昇温、冷却の過程で表面部分に残留応力を発生させ、この残留応力によりこの部分の靱性および硬度が高められる。また、靱性、耐反応性に優れるＴｉＮが表面部分に優先的に存在するので耐摩耗性、耐欠損性共により一層高められる。さらに、本発明実施例品はＴｉＮとともに熱膨張係数が低いＴｉＣを含むことにより高温での耐欠損性が高められる。
【００５７】
これに対して、比較例の試料Ｎo.１０〜２３では、０．２０ｍｍの摩耗幅よりも大きい摩耗幅となり、さらに、２０分以内に欠損が生じて工具寿命となった。
【００５８】
比較例のうち、試料Ｎｏ．１０〜１６は組成が本発明の範囲から外れており、このため耐摩耗性と耐欠損性の少なくともいずれかが良好でない。このことから本発明の組成範囲は重要であることがわかる。
【００５９】
また比較例の試料のＮｏ．１７〜２１は、前述のように焼結体表面にほとんどＴｉＮが形成されておらず、ＴｉＮが焼結体の表面部分に優先的に存在しているものとはなっていない。すなわち、焼結体中に含まれるＴｉ化合物は殆ど全てがＴｉＣである。その結果、耐摩耗性と耐欠損性の少なくともいずれかが良好でない。このことから、焼結体中にＴｉＮとＴｉＣの両方を含有し、且つ、ＴｉＮが焼結体の表面部分に優先的に存在していることが重要であることがわかる。
【００６０】
このうち、比較例の試料Ｎｏ．１８は、加熱保持温度と焼成温度が１７００℃と同一であり、その結果、焼結体表面にほとんどＴｉＮが形成されず、耐摩耗性、耐欠損性ともに良好でなかった。このことから、本発明の切削工具の製造工程において、加熱保持温度に対し加熱保持後に行う焼成の温度を上げることが重要であることがわかる。
【００６１】
また、比較例の試料Ｎｏ．１９は、焼成時間が１０時間未満（９時間）であり、その結果、焼結体表面にほとんどＴｉＮが形成されず、耐摩耗性、耐欠損性ともに良好でなかった。このことから、本発明の切削工具の製造工程において、焼成を１０時間以上行うことが重要であることがわかる。
【００６２】
次に、比較例の試料Ｎｏ．２２、２３は焼結体全体にＴｉＮをほぼ均一分散状態で含有したものであり、その結果、耐欠損性と耐摩耗性の両方が良好でなかった。すなわち、ＴｉＮを焼結体全体に含むものであっても、ＴｉＮが焼結体の表面部分に優先的に存在していない場合には、耐欠損性と耐摩耗性が向上しなかった。このことから、ＴｉＮが焼結体の表面部分に優先的に存在していることが重要であることがわかる。
【００６３】
【発明の効果】
以上詳述した通り、本発明の切削工具は、鋳鉄の高速切削において、優れら耐摩耗性、耐欠損性および耐熱衝撃性を有し工具の寿命を延長することができる。
【図面の簡単な説明】
【図１】本発明実施例品である試料Ｎｏ．１と比較例品Ｎｏ．１８の焼結体表面における（２５０μｍ研磨除去後）前記Ｘ線回折ピークのグラフである。
【符号の説明】
Ａ    ＴｉＮのピークが存在する可能性がある箇所。
【図１】
0004798821.tif 000003